(57)【要約】      （修正有）【課題】潮解現象の発生を抑制でき、十分な難燃性を有するノンハロゲン樹脂組成物及び絶縁電線を提供すること。【解決手段】ノンハロゲン樹脂組成物はベースポリマを含む。前記ベースポリマ１００質量部に対し、マグネシウムを含む化合物の含有量は３０質量部以下である。前記ベースポリマ１００質量部に対し、カルシウムを含む化合物の含有量は３０質量部以下である。ノンハロゲン樹脂組成物の酸素指数は２０以上である。ノンハロゲン樹脂組成物は、重金属不活性化剤をさらに含むことが好ましい。前記ベースポリマは、融点が１２０℃を超えるポリマを含むことが好ましい。【選択図】なし【特許請求の範囲】
【請求項１】
ベースポリマを含むノンハロゲン樹脂組成物であって、
前記ベースポリマ１００質量部に対し、マグネシウムを含む化合物の含有量が３０質量部以下であり、
前記ベースポリマ１００質量部に対し、カルシウムを含む化合物の含有量が３０質量部以下であり、
酸素指数が２０以上であるノンハロゲン樹脂組成物。
【請求項２】
請求項１に記載のノンハロゲン樹脂組成物であって、
重金属不活性化剤をさらに含むノンハロゲン樹脂組成物。
【請求項３】
請求項１又は２に記載のノンハロゲン樹脂組成物であって、
前記ベースポリマは、融点が１２０℃を超えるポリマを含むノンハロゲン樹脂組成物。
【請求項４】
請求項１〜３のいずれか１項に記載のノンハロゲン樹脂組成物であって、
色相が黒、黄、及び緑のうちのいずれかであるノンハロゲン樹脂組成物。
【請求項５】
請求項１〜４のいずれか１項に記載のノンハロゲン樹脂組成物であって、
前記ベースポリマ１００質量部に対し、前記カルシウムを含む化合物の含有量が５質量部以上であるノンハロゲン樹脂組成物。
【請求項６】
請求項１〜５のいずれか１項に記載のノンハロゲン樹脂組成物であって、
前記ベースポリマ１００質量部に対し、前記マグネシウムを含む化合物の含有量が５質量部以上であるノンハロゲン樹脂組成物。
【請求項７】
請求項１〜６のいずれか１項に記載のノンハロゲン樹脂組成物であって、
水酸化アルミニウムをさらに含むノンハロゲン樹脂組成物。
【請求項８】
絶縁層を備える絶縁電線であって、
前記絶縁層の少なくとも一部は、請求項１〜７のいずれか１項に記載のノンハロゲン樹脂組成物から成り、
前記ノンハロゲン樹脂組成物は架橋している絶縁電線。
【請求項９】
請求項８に記載の絶縁電線であって、
前記絶縁層は複数の層を備え、
前記複数の層のうち、少なくとも、最も外側の層は、前記ノンハロゲン樹脂組成物から成る絶縁電線。
【請求項１０】
請求項８又は９に記載の絶縁電線であって、
配電盤内に敷設される用途に用いられる絶縁電線。
【発明の詳細な説明】
【技術分野】
【０００１】
本開示はノンハロゲン樹脂組成物及び絶縁電線に関する。
【背景技術】
【０００２】
特許文献１には、以下の絶縁電線が開示されている。絶縁電線は、導体と、絶縁層とを備える。絶縁層は導体を被覆する。絶縁層は、水酸化マグネシウム等のノンハロゲン難燃剤を含む。
【先行技術文献】
【特許文献】
【０００３】
【特許文献１】特開２００２−３２４４０号公報
【発明の概要】
【発明が解決しようとする課題】
【０００４】
上記の絶縁電線を、配電盤内に敷設することがある。この場合、潮解現象が生じることがある。潮解現象とは以下の現象である。配電盤内は閉鎖空間であるから、配電盤内は高温多湿の状態になり易い。配電盤内に存在する窒素酸化物や硫黄酸化物が、絶縁層に含まれる成分と反応して、硝酸金属塩、硫酸金属塩が生じる。硝酸金属塩、硫酸金属塩を含む水溶液の液滴が絶縁電線の表面に析出する。
【０００５】
硝酸金属塩、硫酸金属塩を含む水溶液は導電性を有する。この水溶液が絶縁電線の端末部に設けられた端子接点部等に付着すると問題となる。特許文献１には、潮解現象の発生原因物質として、絶縁層に含まれる水酸化マグネシウムが挙げられている。潮解現象の発生を抑制するために、絶縁層における水酸化マグネシウムの含有量を抑制することが考えられる。
【０００６】
しかしながら、絶縁層における水酸化マグネシウムの含有量を抑制しても、潮解現象が生じることがある。また、絶縁層における難燃剤の含有量が過度に少ないと、難燃性が低下してしまう。
本開示の一局面は、潮解現象の発生を抑制でき、十分な難燃性を有するノンハロゲン樹脂組成物及び絶縁電線を提供することを目的とする。  
【課題を解決するための手段】
【０００７】
本開示の一局面は、ベースポリマを含むノンハロゲン樹脂組成物であって、前記ベースポリマ１００質量部に対し、マグネシウムを含む化合物の含有量が３０質量部以下であり、前記ベースポリマ１００質量部に対し、カルシウムを含む化合物の含有量が３０質量部以下であり、酸素指数が２０以上であるノンハロゲン樹脂組成物である。
[発明の効果]
【０００８】
本開示の一局面であるノンハロゲン樹脂組成物によれば、マグネシウムを含む化合物と、カルシウムを含む化合物との両方の含有量を抑制することにより、潮解現象の発生を抑制できる。また、本開示の一局面であるノンハロゲン樹脂組成物は、酸素指数が２０以上であるので、十分な難燃性を有する。
【０００９】
本開示の別の局面である絶縁層を備える絶縁電線によれば、前記絶縁層の少なくとも一部は、本開示の一局面であるノンハロゲン樹脂組成物から成ることにより、潮解現象の発生を抑制できる。
【００１０】
また、絶縁層を構成するノンハロゲン樹脂組成物の酸素指数が２０以上であるので、本開示の別の局面である絶縁電線は十分な難燃性を有する。
【図面の簡単な説明】
【００１１】
【図１】絶縁電線１の構成を表す断面図である。
【図２】絶縁電線１０１の構成を表す断面図である。
【図３】押出機２０１を用いて絶縁電線１を製造する方法を表す説明図である。
【発明を実施するための形態】
【００１２】
本開示の例示的な実施形態について図面を参照しながら説明する。
１．ノンハロゲン樹脂組成物
本開示のノンハロゲン樹脂組成物はベースポリマを含む。ベースポリマは、例えば、炭化水素を分子骨格、又は分子側鎖に有するポリマの中から適宜選択することができる。ベースポリマとして、例えば、以下の（ａ）〜（ｄ）のポリマが挙げられる。
【００１３】
（ａ）ポリエチレン、ポリプロピレン、エチレン-プロピレン-ジエン共重合体、エチレン-αオレフィン共重合体、エチレン-酢酸ビニル共重合体、エチレン-アクリル酸エステル共重合体等。
ここで用いられるαオレフィンとしては、ブテン、プロピレン、オクテン等が挙げられる。また、ポリエチレンとして、例えば、高密度ポリエチレン（ＨＤＰＥ）、低密度ポリエチレン（ＬＤＰＥ）、直鎖状低密度ポリエチレン（ＬＬＤＰＥ）、超低密度ポリエチレン（ＶＬＤＰＥ）等が挙げられる。
【００１４】
（ｂ）前記（ａ）のポリマのうちいずれか１種以上の変性物。変性物として、例えば、シラン化合物が共重合またはグラフトされたものや、マレイン酸変性物等が挙げられる。
（ｃ）前記（ａ）又は（ｂ）のポリマのうちいずれか１種以上において、さらに他のモノマーを加えた三元共重合体。
【００１５】
（ｄ）前記（ａ）〜（ｃ）のポリマから選択された２種以上の混合物。
ベースポリマは、融点が１２０℃を超えるポリマを含むことが好ましい。この場合、ノンハロゲン樹脂組成物の耐加熱変形性が一層向上する。融点が１２０℃を超えるポリマとして、例えば、結晶性ポリマが挙げられる。結晶性ポリマの種類、融点、含有量等は特に限定されない。融点とは、ＤＳＣ（示差走査熱量計）の融解ピーク温度を意味する。１２０℃は、加熱変形試験における温度に対応する。
【００１６】
本開示のノンハロゲン樹脂組成物において、ベースポリマ１００質量部に対し、マグネシウムを含む化合物の含有量は３０質量部以下である。また、ベースポリマ１００質量部に対し、カルシウムを含む化合物の含有量は３０質量部以下である。
マグネシウムを含む化合物の含有量の下限は特に限定されないが、マグネシウムを含む化合物の含有量は、ベースポリマ１００質量部に対し、０質量部以上又は５質量部以上であることが好ましい。カルシウムを含む化合物の含有量の下限は特に限定されないが、カルシウムを含む化合物の含有量は、ベースポリマ１００質量部に対し、０質量部以上又は５質量部以上であることが好ましい。
【００１７】
マグネシウムを含む化合物、及びカルシウムを含む化合物は、ＮＯ２やＳＯ２と反応して潮解現象を生じさせる。本開示のノンハロゲン樹脂組成物は、マグネシウムを含む化合物、及びマグネシウムを含む化合物の含有量が少ないため、潮解現象が生じ難い。
【００１８】
マグネシウムを含む化合物として、例えば、水酸化マグネシウム等が挙げられる。水酸
化マグネシウムは、本開示のノンハロゲン樹脂組成物に難燃剤として配合することができる。
カルシウムを含む化合物として、例えば、炭酸カルシウム等が挙げられる。炭酸カルシウムは、本開示のノンハロゲン樹脂組成物に充填剤として配合することができる。炭酸カルシウムを配合することで、本開示のノンハロゲン樹脂組成物の材料コストを低減することができる。
【００１９】
本開示のノンハロゲン樹脂組成物において、元素周期表１族、２族に分類される金属元素を含む化合物（以下では１族、２族化合物とする）の含有量は少ないことが好ましい。１族、２族化合物は潮解現象を生じさせる。本開示のノンハロゲン樹脂組成物において、１族、２族化合物の含有量が少ない場合、潮解現象が一層生じ難い。
【００２０】
本開示のノンハロゲン樹脂組成物の酸素指数（Oxygen Index）は２０以上である。そのため、本開示のノンハロゲン樹脂組成物は十分な難燃性を有する。酸素指数は、材料燃焼特性を示す指標である。本開示のノンハロゲン樹脂組成物の酸素指数を高くする方法として、金属水酸化物等のノンハロゲン難燃剤の含有量を多くする方法がある。
本開示のノンハロゲン樹脂組成物には、酸化防止剤、他の難燃剤、難燃助剤、プロセスオイル、滑剤、紫外線吸収剤、他の充填剤、補強剤、銅害防止剤、架橋助剤、放射線吸収剤、オゾン劣化防止剤、相溶化剤等を添加することができる。
【００２１】
本開示のノンハロゲン樹脂組成物は、重金属不活性化剤をさらに含むことが好ましい。重金属不活性化剤をさらに含む場合、導体に由来する金属がノンハロゲン樹脂組成物中に拡散し、ノンハロゲン樹脂組成物を劣化させる現象を抑制できる。導体に由来する金属として、例えば、銅等が挙げられる。重金属不活性化剤として、一般的なものを使用することができる。重金属不活性化剤として、例えば、CAS-No.63245-38-5、32687-78-8、36411-52-6等が挙げられる。重金属不活性化剤は、銅イオンを捕捉できるものであることが好ましい。
【００２２】
本開示のノンハロゲン樹脂組成物の色相は、例えば、黒、黄、及び緑のうちのいずれかである。例えば、本開示のノンハロゲン樹脂組成物の原料に、所望の色相に対応する顔料が高濃度に配合されたカラーマスターバッチを含めることで、本開示のノンハロゲン樹脂組成物の色相を設定することができる。顔料は、ハロゲン元素を含まない顔料の中から、適宜選択することができる。マスターバッチのベースポリマも、ハロゲン元素を含まないポリマの中から適宜選択することができる。
【００２３】
色相を黒にする場合、例えば、カーボンブラック、アセチレンブラック、ランプブラック、ボーンブラック、黒鉛、鉄黒、アニリンブラック、シアニンブラック、ミネラルブラック等の顔料を用いることができる。
【００２４】
色相を黄にする場合、例えば、黄色顔料を単独で用いることができる。黄色顔料として、例えば、黄鉛、亜鉛黄、クロム酸バリウム、カドミウムエロー、黄土、チタン黄等の無機顔料や、ニトロ系、アゾ系等の有機顔料が挙げられる。アゾ系として、例えば、モノアゾ、ジスアゾ、縮合アゾ等が挙げられる。また、色相を黄にする場合、黄色顔料と、赤色顔料とを混合したものを用いることができる。赤色顔料として、例えば、ベンガラや鉛丹等の無機顔料や、アゾ系、キナクリドン系等の有機顔料が挙げられる。
【００２５】
色相を緑にする場合、例えば、緑色顔料を単独で用いることができる。緑色顔料として、例えば、クロムグリーン、コバルトグリーン等の無機顔料、ニトロソ系等の有機顔料等が挙げられる。また、色相を緑にする場合、フタロシアニンブルー等の青色顔料と、アゾ系等の黄色顔料や赤色顔料とを混合したもの等を用いることができる。
酸化防止剤として、例えば、フェノール系酸化防止剤、アミン系酸化防止剤、硫黄系酸化防止剤、亜リン酸エステル系酸化防止剤等が挙げられる。架橋助剤として、例えば、トリメチロールプロパントリメタクリレート、トリアリルイソシアヌレート、トリアリルシアヌレート、Ｎ、Ｎ’−メタフェニレンビスアレイミド、エチレングリコールジメタクリレート、アクリル酸亜鉛、メタクリル酸亜鉛等が挙げられる。また、滑財として、例えば、脂肪酸アミド系、脂肪酸系、炭化水素系、エステル系、アルコール系、金属石けん系等が挙げられる。
【００２６】
２．絶縁電線
本開示の絶縁電線は絶縁層を備える。絶縁層は導体を被覆する。絶縁層の少なくとも一部は、本開示のノンハロゲン樹脂組成物から成る。そのため、本開示の絶縁電線では、潮解現象が生じ難い。また、本開示の絶縁電線は十分な難燃性を有する。
【００２７】
本開示の絶縁電線は、例えば、図１に示す構成を有する。絶縁電線１は、導体３と、絶縁層５とを備える。絶縁層５は導体３を被覆する。絶縁層５は本開示のノンハロゲン樹脂組成物から成る。
導体として、通常用いられる金属線を用いることができる。金属線として、例えば、銅線、銅合金線、アルミニウム線、金線、銀線等が挙げられる。また、導体として、金属線の周囲に錫やニッケル等の金属めっきを施したものを用いてもよい。さらに、導体として、金属線を撚り合わせた撚線を用いてもよい。
【００２８】
絶縁層は、例えば、複数の層を備える。絶縁層が複数の層を備える場合、本開示の絶縁電線は、例えば、図２に示す構成を有する。絶縁電線１０１は、導体３と、絶縁層１０５とを備える。絶縁層１０５は内層１０７及び外層１０９を備える。
【００２９】
複数の層のうち、少なくとも、最も外側の層は、本開示のノンハロゲン樹脂組成物から成る。図２に示す絶縁電線１０１の場合、少なくとも、外層１０９は本開示のノンハロゲン樹脂組成物から成る。
【００３０】
潮解現象は、一般的に、絶縁電線の外表面で発生する。複数の層のうち、最も外側の層が、本開示のノンハロゲン樹脂組成物から成る場合、潮解現象の発生を一層抑制できる。
複数の層のうち、最も外側の層以外の層は、本開示のノンハロゲン樹脂組成物から成っていてもよいし、それ以外の材料から成っていてもよい。複数の層の厚みは適宜設定できる。最も外側の層以外の層の色相は、最も外側の層と同じであってもよいし、異なっていてもよい。
【００３１】
複数の層は、例えば、まず、内側の層を押出被覆し、次に、その外側の層を押出被覆する方法で形成できる。また、複数の層は、同時押出被覆する方法で形成してもよい。
絶縁層の少なくとも一部を構成するノンハロゲン樹脂組成物は架橋物であることが好ましい。架橋物である場合、絶縁層の耐熱変形性が高い。
【００３２】
ノンハロゲン樹脂組成物を架橋させる方法は、公知の方法の中から適宜選択できる。ノンハロゲン樹脂組成物を架橋させる方法として、加圧を必要としない方法が好ましい。加圧を必要としない方法として、例えば、電子線照射架橋、シラン架橋、溶融塩を用いた加熱架橋、赤外線架橋等が挙げられる。
【００３３】
加圧を必要としない方法を用いた場合、絶縁層が導体に深くめり込むことを抑制できる。その結果、端末加工時に絶縁層を剥ぎ取ることが容易になる。また、絶縁電線に外径異常が発生することを抑制できる。
【００３４】
本開示の絶縁電線は、例えば、配電盤内に敷設される用途に用いられる。配電盤の仕様、サイズは限定されない。配電盤内は、閉鎖空間であることから、高温多湿であることがある。この場合、一般的に、潮解現象が発生し易い。また、配電盤において狭所配線がなされており、配電盤に人が直接触れる可能性がある場合、絶縁電線の表面に潮解現象が発生すれば、感電リスクが高くなる。本開示の絶縁電線を用いれば、潮解現象を抑制できるので、感電リスクを低減できる。
【００３５】
導体と絶縁層との間には、セパレータテープ等の剥離層が存在しないことが好ましい。剥離層が存在しない場合、絶縁電線の屈曲性が一層向上する。
３．実施例
（３−１）ノンハロゲン樹脂組成物
表１及び表２に示す配合にて、実施例１〜１４、及び比較例１〜３のノンハロゲン樹脂組成物を製造した。ノンハロゲン樹脂組成物の製造方法は、内容積５５Ｌのニーダ混練機にて混練を行い、ペレット形状に成形する方法である。
【００３６】
【表１】
2020050740.tif 000002
【００３７】
【表２】
2020050740.tif 000003
ただし、シラングラフト材料を含む配合の場合は、架橋触媒・酸化防止剤混合マスターバッチを所定の比率となるようドライブレンドしたものを別に調製しておき、後述するように絶縁層を形成するとき、単軸押出機に供した。
【００３８】
上記表１及び表２における配合成分の詳しい内容は以下のとおりである。
＊1  エチレン-ブテン共重合体、MFR 3.6(g/10min @190℃, 2.16kgf)、融点66℃
＊2  酢酸ビニル含有量15質量%、MFR 0.8(g/10min @190℃, 2.16kgf)、融点89℃
＊3  酢酸ビニル含有量28質量%、MFR 6.0(g/10min @190℃, 2.16kgf)、融点72℃
＊4  密度0.951g/cm3、MFR 0.8(g/10min @190℃, 2.16kgf)、融点130℃
＊5  三菱化学製リンクロンXVF600N
＊6〜8  全て脂肪酸表面処理品
＊9  サーマルカーボン、平均粒子径80nm
＊10  縮合アゾ系顔料配合マスターバッチ
＊11  フタロシアニンブルー、モノアゾエロー系顔料混合配合マスターバッチ
＊12  ジオクチル錫ジネオデカノエート1質量%、フェノール系酸化防止剤12質量%、重金属不活性化剤10質量%配合マスターバッチ
（３−２）絶縁電線の製造
各実施例、及び各比較例のノンハロゲン樹脂組成物を用い、絶縁電線の絶縁層を形成した。具体的には、図３に示す単軸押出機２０１を用い、導体３の直上に押出被覆を行い、絶縁層５を形成した。単軸押出機２０１は、ホッパー２１１と、シリンダ２１３と、スクリュ２１５と、ブレーカプレート２１７と、クロスヘッド２１９と、ダイス２２１と、ネック２２３と、を備える。
【００３９】
単軸押出機２０１のスクリュ径は９０ｍｍである。導体３は錫メッキ銅撚線である。導体３の断面積は１００ｍｍ２である。絶縁層５の厚さは約２ｍｍである。押出被覆における条件を表３に示す。
【００４０】
【表３】
2020050740.tif 000004
以上の工程により、図１に示す構造を有する絶縁電線１を得た。押出被覆後、絶縁層に対し架橋処理を行った。架橋処理は、シラングラフト材料を含む絶縁層に対しては、６０℃飽和水蒸気雰囲気にて２４時間保管する処理である。その他の絶縁層に対しては、照射量が１０Ｍｒａｄとなるように電子線を照射する処理である。ただし、実施例７の場合は、架橋処理を行わなかった。
【００４１】
（３−３）ノンハロゲン樹脂組成物及び絶縁電線の評価方法
各実施例、及び各比較例のノンハロゲン樹脂組成物及び絶縁電線について、以下の方法で評価した。
【００４２】
＜潮解性の評価＞
内容積３Ｌのデシケータの底に１０％硝酸１５ｍＬを敷いた。次に、長さ５０ｍｍに切断した絶縁電線をデシケータに入れ、密閉した。温度４０℃の下、絶縁電線を８時間密閉状態で保管した。
【００４３】
デシケータでの保管開始から８時間経過後、デシケータ内の二酸化窒素濃度を検知管にて測定した。二酸化窒素濃度は約１４ｐｐｍであった。JIS C60721-3-3（環境条件の分類[3C4]）によれば、屋内固定使用における窒素酸化物の最大値は２０ｍｇ／ｍ３（約１０ｐｐｍ）である。そのため、デシケータ内の環境は、配電盤内での敷設環境条件に対応する。
【００４４】
デシケータでの保管開始から８時間経過後、絶縁電線を取り出し、シャーレ内で１６時間放置した。このとき、シャーレ内には、蒸留水で十分湿らせたガーゼが敷かれており、シャーレ内は高湿状態であった。シャーレ内の温度は室温であった。
【００４５】
放置後の絶縁電線の表面を目視観察し、液滴（潮解物）の有無を確認した。液滴が見られないものを合格「○」とし、液滴が見られたものを不合格「×」とした。評価結果を上記表１及び表２に示す。
【００４６】
＜酸素指数＞
熱プレス機を用い、混練後のノンハロゲン樹脂組成物を３ｍｍ厚のシートに成形した。成形時の温度は１６０℃であった。次に、シートに対し架橋処理を行った。架橋処理の方法は、絶縁電線を製造するときに絶縁層に対し行った架橋処理と同様である。
【００４７】
架橋処理後のシート片について、東洋精機製OXYGEN INDEXERを用い、JIS K7201-2（2007）に示される方法で酸素指数を測定した。酸素指数が２０以上であるものを合格「○」とし、酸素指数が２０未満であるものを不合格「×」とした。評価結果を上記表１及び表２に示す。
【００４８】
＜架橋度＞
ノンハロゲン樹脂組成物から、０．５ｇの試料を採取した。試料を４０メッシュの真鍮製金網に入れ、１１０℃オイルバス中でキシレンにより２４時間抽出処理した。次に、一晩自然乾燥し、さらに、８０℃の下で４時間真空乾燥した後の質量を秤量した。
【００４９】
下記式（１）により、ゲル分率を算出した。ゲル分率は、材料の架橋度を示す指標である。
式（１）  ゲル分率＝（b−a×（z／x））／（a×（y／x））×100  
式（１）に現れる文字の意味は以下のとおりである。
【００５０】
ａ：仕込み質量（g）
ｂ：抽出・乾燥後の質量（g）
x：全配合量（質量部）
y：ポリマ配合量（質量部）
z：水酸化マグネシウム、水酸化アルミニウム、及び炭酸カルシウムの合計配合量（質量部）
なお、ゲル分率の算出にあたっては、水酸化マグネシウム、水酸化アルミニウム、及び炭酸カルシウムは、キシレン不溶分とした。キシレン不溶分は、ゲル分として算入しない。
【００５１】
＜加熱変形率＞
架橋処理後の絶縁電線から絶縁層を剥ぎ取った。次に、剥ぎ取った絶縁層のうち、導体側の内面を凹凸が無くなるように研削することで試料片を調製した。上島製作所製加熱変形試験機TM-1515を用い、１２０℃、予熱３０分、２５Ｎ加圧３０分の条件で試験を行った。試験の前後における試料片の厚さから、下記の式（２）により加熱変形率を算出した。
【００５２】
式（２）  加熱変形率（％）＝（c／d）×100  
式（２）において、ｃは、試験後の試料片厚さ（ｍｍ）である。ｄは、試験前の試料片厚さ（ｍｍ）である。
【００５３】
＜加熱後の電線巻きつけ試験＞
架橋処理後の絶縁電線を、１５０℃の温度で１６８時間加熱した。加熱後の絶縁電線を２４時間室温にて放置した。その後、絶縁電線を、自己径の金属製マンドレルに緊密に３周回巻きつけた。目視観察により、絶縁電線の表面における割れ（亀裂）の有無を確認した。なお、割れの有無は、絶縁層における銅害劣化の度合いを反映する。
【００５４】
＜総合的な判定＞
潮解性の評価、及び酸素指数の評価の両方において合格であったものを合格「○」とし、１項目でも不合格であれば不合格「×」とした。総合的な判定の結果を上記表１及び表２に示す。
【００５５】
（３−４）評価結果
各実施例では、ノンハロゲン樹脂組成物における水酸化マグネシウム及び炭酸カルシウムの配合量を抑制することにより、潮解現象の発生を抑制できた。また、各実施例では、ノンハロゲン樹脂組成物に水酸化マグネシウム及び／又は水酸化アルミニウムを適切な量配合することにより、目標とする酸素指数を得ることができ、十分な難燃性を有することを確認できた。
【００５６】
また、各実施例では、ノンハロゲン樹脂組成物の色相が黒、黄、及び緑のうちのいずれであっても、良好な評価結果が得られた。実施例１〜６、８〜１４においては、絶縁層に対して架橋処理を行った。このため、実施例１〜６、８〜１４では、架橋処理を行わなかった実施例７に比べて、加熱変形率を低減することができた。実施例８では、ベースポリマが、融点が１２０℃を超えるポリマを含む。そのことにより、実施例８では、加熱変形試験の評価結果が一層良好であった。
【００５７】
比較例１では、ノンハロゲン樹脂組成物における難燃剤の配合量が過度に少ないため、酸素指数が低かった。比較例２では、ノンハロゲン樹脂組成物における水酸化マグネシウムの配合量が過度に多いため、潮解現象が生じた。
【００５８】
比較例３では、ノンハロゲン樹脂組成物は水酸化マグネシウムを含有しないものの、炭酸カルシウムの配合量が過度に多いため、潮解現象が生じた。
４．他の実施形態
以上、本開示の実施形態について説明したが、本開示は上述の実施形態に限定されることなく、種々変形して実施することができる。
【００５９】
（１）実施例において、混練を実施するために、ニーダ混練機以外の混練装置を用いてもよい。混練装置として、例えば、押出機、ミキサー、オートクレーブ等が挙げられる。また、実施例において、押出条件、架橋処理条件は適宜設定できる。
【００６０】
（２）上記各実施形態における１つの構成要素が有する機能を複数の構成要素に分担さ
せたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【００６１】
（３）上述したノンハロゲン樹脂組成物、絶縁電線の他、ケーブル、ノンハロゲン樹脂組成物の製造方法、絶縁電線の製造方法、絶縁層の形成方法等、種々の形態で本開示を実現することもできる。
【符号の説明】
【００６２】
１、１０１…絶縁電線、３…導体、５、１０５…絶縁層、１０７…内層、１０９…外層、２０１…単軸押出機、２１１…ホッパー、２１３…シリンダ、２１５…スクリュ、２１７…ブレーカプレート、２１９…クロスヘッド、２２１…ダイス、２２３…ネック
【図１】
2020050740.tif 000005
【図２】
2020050740.tif 000006
【図３】
2020050740.tif 000007